СПОСОБ ПОЛУЧЕНИЯ ФОСФОРНО-МАГНИЕВОГО УДОБРЕНИЯ
METHOD OF PRODUCING MAGNESIUM PHOSPHATE FERTILISER

Изобретение относится к способам получения фосфорно-магниевых удобрений термическими методами.
Известен способ получения фосфорно-магниевых удобрений путем плавления шихты, приготовленной смешением природных фосфатов кальция с соединениями магния, с последующей грануляцией расплава (Вольфкович С.И., Илларионов В.В., Ионас А.А., Ремен Р.Е., Термические процессы переработки фосфатов на удобрения. М., НИУИФ. 1957, с.17-20).
Недостатком этого способа является высокая температура плавления.
2
4
2
4
Известен способ получения фосфорно-магниевых удобрений путем плавления шихты, состоящей из природных фосфатов кальция и наиболее концентрированных магнезиальных добавок - оливинов (Mg, Fe)SiO, конечным продуктом которых является форстерит MgSiO и доломит. Шихта плавится при температуре 1450-1550°С с последующей грануляцией расплава (Брицке Э.В., Ионас А.А. Плавленые магниевые фосфаты. «Исследования по прикладной химии». М. - Л., Изд. АН СССР, 1955, с.58-66).
Недостатком этого способа является образование неусвояемого растениями оксида магния в количестве до 30% от общего содержания MgO в шихте. Образующийся тугоплавкий оксид магния повышает температуру процесса, увеличивая энергетические затраты на процесс. Такие же недостатки имеют место и при использовании в качестве магнезиальной добавки доломита.
Известен способ получения фосфорно-магниевых удобрений (авт. св. №833924, МПК С05В 13/02, опубл. 30.05.1981 г.), принятый за прототип. Способ включает плавление шихты, состоящей из природных фосфатов кальция, оливина и доломита. В шихту дополнительно вводят слюдосодержащий продукт в количестве 2-10%. В качестве слюдосодержащих продуктов используют природные ассоциации слюд или продукта обогащения апатитовых руд, например флогопит, вермикулит или мусковит. Степень перехода оксида магния повышается и достигает 70-99%.
К недостаткам этого способа можно отнести то, что флогопит, вермикулит, мусковит и другие слюдосодержащие отходы обогащения содержат такие нежелательные химические элементы для удобрений, как железо и алюминий, которые к тому же уменьшают общее содержание фосфора и магния. Другим недостатком является высокая температура процесса от 1300 до 1400°С.
Задачей изобретения является разработка способа получения фосфорно-магниевого удобрения с высокой степенью перехода оксида магния в усвояемую растениями форму при более низкой температуре плавления шихты.
2
Технический результат достигается тем, что в способе получения фосфорно-магниевого удобрения, включающем плавление шихты из природных фосфатов кальция, оливина и доломита, в шихту вводят силикат натрия в виде водного раствора жидкого стекла в количестве 2,0-6,0 вес.%, содержащий 23,0-26,0 вес.% свободного коллоидного кремнезема (SiO), и белит в количестве 1,0-2,0 вес.%, а плавление шихты осуществляют при температуре 1240-1300°С.
2
2
2
Использование водного раствора жидкого стекла с содержанием 23,0-26,0 вес.% свободного коллоидного кремнезема обеспечивает высокую степень перехода оксида магния в усвояемую растениями форму. При содержании SiO ниже 23 вес.% образуется оксид магния, не усвояемый растениями, поскольку является нерастворимым соединением. При содержании от 23 до 26 вес.% кремнезема оксид магния отсутствует, так как SiO полностью переводит образующийся оксид магния в магниевые силикаты и натриево-магниевые силикофосфаты, усвояемые растениями, поэтому дальнейшее увеличение SiO нецелесообразно. Присутствующий в жидком стекле натрий способствует снижению температуры плавления шихты.
Таким образом, добавление силиката натрия в виде жидкого стекла в количестве 2,0-6,0 вес.%, имеющего свободный коллоидный кремнезем в количестве 23,0-26,0 вес.%, достаточно для предотвращения образования свободного оксида магния. Образующийся при декарбонизации карбоната магния оксид магния образует магниевые силикаты и натриево-магниевые силикаты, усвояемые растениями.
2
Применение белита, отхода производства нефелина, имеющего повышенную реакционную способность содержащегося в нем SiO, также способствует предотвращению образования свободного оксида магния при нагревании шихты с высоким содержанием MgO (до 20%). В процессе плавления шихты свободный кремнезем жидкого стекла и белит реагируют с образующимися оксидами кальция и магния с получением силикатов, которые взаимодействуют с природным фосфатом кальция, например с апатитом, образуя кальциево-магниевые силикофосфаты, достигая высокого перехода оксида магния в усвояемую растениями форму. Оксид натрия, присутствующий в жидком стекле, взаимодействует с природными фосфатами кальция и кальциево-магниевыми силикофосфатами с образованием более легкоплавких силикофосфатов и натриево-кальциевых фосфатов, что способствует снижению температуры плавления шихты.
Плавление шихты при температуре 1240-1300°С обеспечивает снижение расхода тепловой энергии для проведения технологического процесса. При температурах ниже 1240°С не достигается полного расплавления шихты. При температуре 1300°С достигается полное расплавление шихты, поэтому повышение температуры приводит к нежелательному увеличению расхода тепловой энергии.
2
Способ осуществляют следующим образом. Водный раствор жидкого стекла с плотностью 1,3-1,4, содержащий 23,0-26,0 вес.% свободного коллоидного кремнезема (SiO), приготавливают в автоклавах из силикат глыбы. Сухие мелкодисперсные компоненты шихты из природных фосфатов кальция, оливина и доломита предварительно перемешивают в смесителях, затем смешивают с раствором жидкого стекла в количестве 2,0-6,0 вес.% и белитом в количестве 1,0-2,0 вес.% при окомковании в грануляторе, с получением готовой шихты в виде гранул. Плавление готовой шихты проводят, например, в руднотермической электрической печи, при температуре не менее 1240-1300°С. В процессе нагрева происходит разложение присутствующего в шихте карбоната магния с образованием оксида магния, который реагирует со свободным коллоидным кремнеземом жидкого стекла с образованием натриево-магниевых силикатов. Полученный расплав быстро охлаждают водой с получением фосфорно-магниевого удобрения мелко гранулированной формы. Такое удобрение растворяется в лимоннокислом аммонии и доступно растениям. Степень перехода MgO в лимонно-растворимую форму определяют известным способом (ТУ 2182-111-43499406-99 Фосфорно-магниевое удобрение).
2
5
2
2
Пример 1. Шихту, состоящую из смеси природных фосфатов, оливина и доломита с содержанием 27,0% PO и 13,4% MgO с добавлением 1,0 вес.% белита и 2,0 вес.% водного раствора жидкого стекла с содержанием 11,9% NaO и 24,6% SiO плавят в течение 10 мин, температура плавления шихты 1280°С. Полученный расплав гранулируют охлаждением водой. Степень перехода MgO в усвояемую растениями форму составляет 72,0%.
2
5
2
2
Пример 2. Шихту, состоящую из смеси природных фосфатов, оливина и доломита с содержанием 27,0% PO и 13,4% MgO, с добавлением 2,0 вес.% белита и 2,0 вес.% водного раствора жидкого стекла с содержанием 11,9% NaO и 24,6% SiO плавят в течение 10 мин, температура плавления шихты 1295°С. Полученный расплав гранулируют охлаждением водой. Степень перехода MgO в усвояемую растениями форму составляет 84,0%.
2
5
2
2
Пример 3. Шихту, состоящую из смеси природных фосфатов, оливина и доломита с содержанием 27,0% PO и 13,4% MgO с добавлением 1,0 вес.% белита и 6,0 вес.% водного раствора жидкого стекла с содержанием 11,9% NaO и 24,6% SiO плавят в течение 10 мин, температура плавления шихты 1240°С. Полученный расплав гранулируют охлаждением водой. Степень перехода MgO в усвояемую растениями форму составляет 90,5%.
2
5
2
2
Пример 4. Шихту, состоящую из смеси природных фосфатов, оливина и доломита с содержанием 27,0% PO и 13,4% MgO, с добавлением 2,0 вес.% белита и 6,0 вес.% водного раствора жидкого стекла с содержанием 11,9% NaO и 24,6% SiO плавят в течение 10 мин, температура плавления шихты 1260°С. Полученный расплав гранулируют охлаждением водой. Степень перехода MgO в усвояемую растениями форму составляет 99,0%.
2
5
2
2
Пример 5. Шихту, состоящую из смеси природных фосфатов, оливина и доломита с содержанием 27,0% PO и 13,4% MgO с добавлением 1,5 вес.% белита и 4,0 вес.% водного раствора жидкого стекла с содержанием 11,9% NaO и 24,6% SiO плавят в течение 10 мин, температура плавления шихты 1250°С. Полученный расплав гранулируют охлаждением водой. Степень перехода MgO в усвояемую растениями форму составляет 95,7%.
2
5
2
2
Пример 6. Шихту, состоящую из смеси фосфоритов Каратау и форстерита (из семейства оливинов) с содержанием 18,7% PO и 11,2% MgO с добавлением 1,8 вес.% белита и 4,9 вес.% водного раствора жидкого стекла с содержанием 11,9% NaO и 24,6% SiO плавят в течение 10 мин, температура плавления шихты 1275°С. Полученный расплав гранулируют охлаждением водой. Степень перехода MgO в усвояемую растениями форму составляет 97,2%.
2
5
Пример 7. Шихту, состоящую из смеси фосфоритов Каратау и форстерита (из семейства оливинов) с содержанием 18,7% PO и 11,2% MgO с добавлением белита менее 1,0 вес.% и водного раствора жидкого стекла в количестве менее 2,0 вес.%, плавят в течение 10 мин, температура плавления шихты превышает 1300°С, и получают удобрение с низкой степенью перехода MgO в усвояемую форму (менее 70%) из-за низкого содержания жидкого стекла.
2
5
Пример 8. Шихту, состоящую из смеси фосфоритов Каратау и форстерита (из семейства оливинов) с содержанием 18,7% PO и 11,2% MgO с добавлением более 2,0 вес.% белита при низких добавках жидкого стекла (менее 2 вес.%) плавят в течение 10 мин. Полученный расплав гранулируют охлаждением водой. Температура плавления шихты превышает 1300°С. Поэтому увеличение белита свыше 2,0% нежелательно, так как на снижение температуры влияет содержание оксидов натрия в жидком стекле.
2
5
Пример 9. Шихту, состоящую из смеси фосфоритов Каратау и форстерита (из семейства оливинов) с содержанием 18,7% PO и 11,2% MgO с добавлением более 2,0 вес.% белита и более 6,0 вес.% водного раствора жидкого стекла указанного состава, плавят в течение 10 мин. Степень перехода оксида магния в усвояемую растениями форму достигает 99% при температуре 1240°С. Полученный расплав гранулируют охлаждением водой). Увеличение добавки раствора жидкого стекла указанного состава сверх 6,0% нецелесообразно (см. пример 4).
2
5
2,
Пример 10. Шихту, состоящую из смеси фосфоритов Каратау и форстерита (из семейства оливинов) с содержанием 18,7% PO и 11,2% MgO с добавлением 1,0 вес.% белита и 2,0 вес.% водного раствора жидкого стекла с содержанием менее 23 вес.% SiO плавят в течение 10 мин. Полученный расплав гранулируют охлаждением водой. Степень перехода MgO в усвояемую растениями форму составляет менее 70%. Температура плавления шихты составляет 1320°С. Таким образом, снижение содержания белита и водного раствора жидкого стекла уменьшает степень перехода MgO в усвояемую растениями форму и повышает температуру плавления шихты.
2
5
2,
Пример 11. Шихту, состоящую из смеси фосфоритов Каратау и форстерита (из семейства оливинов) с содержанием 18,7% PO и 11,2% MgO с добавлением 1,0 вес.% белита и 2,0 вес.% водного раствора жидкого стекла с содержанием 26 вес.% SiO плавят при температуре 1255°С в течение 10 мин. Полученный расплав гранулируют охлаждением водой. Степень перехода MgO в усвояемую растениями форму составляет менее 89,5%.
2
5
2,
2
Пример 12. Шихту, состоящую из смеси фосфоритов Каратау и форстерита (из семейства оливинов) с содержанием 18,7% PO и 11,2% MgO с добавлением 1,0 вес.% белита и 2,0 вес.% водного раствора жидкого стекла с содержанием более 26 вес.% SiO плавят при температуре 1240°С в течение 10 мин. Полученный расплав гранулируют охлаждением водой. Степень перехода MgO в усвояемую растениями форму составляет менее 92,5%. Увеличение более 26 вес.% SiO нецелесообразно, так как уже достигается требуемая величина перехода MgO в усвояемую растениями форму.
Таким образом, способ позволяет снизить температуру плавления шихты в удобрении с сохранением высокой степени перехода оксида магния в усвояемую растениями форму.